x_650°C還元を得た。3水溶液として用いた以外は、実施例6と同様に水溶液を混合した。1.9金属担持物を得た。x_650°C還元を得た。1.7金属担持物を得た。x_650°C還元を得た。3水溶液として用いた以外は、実施例1と同様に水溶液を混合した。1.75金属担持物を得た。x_650°C還元を得た。3水溶液として用いた以外は、実施例6と同様に水溶液を混合した。<Coの担持>Coの担持は蒸発乾固法によっておこなった。2O(和光純薬)を使用し、精製水に溶解して250mLの水溶液を調製した。xをくわえ、12時間撹拌したのち、ホットスターラーを用いて水溶液を加熱しながら撹拌し、水分を除去した。2Oと担体の量は、空気雰囲気下で加熱した後の触媒中に含まれるCoの量が10重量%になるように適宜調節した。乾燥した粉末を回収し、70°Cの乾燥機で12時間乾燥した。x_650°C還元を得た。x_650°C還元を得た。x_500°C還元を得た。x_600°C還元を得た。x_700°C還元を得た。x_750°C還元を得た。x_700°C還元を得た。x_650°C還元を得た。x_650°C還元を得た。